(57)【要約】  本発明は、金属塩で電気めっきして金属粒子を電極の表面に形成する工程を含む金属粒子をベースとした電気導電性触媒電極を製造するための方法において、  −  金属塩の電気めっきの工程が、前記金属粒子の表面上への高い吸収力を有し且つ前記金属塩の還元電位よりも高い酸化電位を有するブロッキング化学種の存在下で行なわれ、    ・  その結果、ブロッキング化学種が、前記金属塩の還元反応の間そのブロッキング力を保存し、    ・  前記電気導電性触媒電極を構成する形成された金属粒子の大きさを低減する工程と、  −  ブロッキング化学種の脱着の工程とを含むことを特徴とする方法に関する。【特許請求の範囲】
【請求項１】
金属塩で電気めっきして金属粒子を電極の表面に形成する工程を含む、金属粒子をベースとした電気導電性触媒電極を製造するための方法において、
−  前記金属塩の電気めっきの工程が、前記金属粒子の表面上への高い吸収力を有し且つ前記金属塩の還元電位よりも高い酸化電位を有するブロッキング化学種の存在下で行なわれ、
・  その結果、前記ブロッキング化学種が、前記金属塩の還元反応の間そのブロッキング力を保存し、
・  前記電気導電性触媒電極を構成する形成された前記金属粒子の大きさを低減する工程と、
−  前記ブロッキング化学種の脱着の工程と
を特徴とする方法。
【請求項２】
前記金属が白金であることを特徴とする、請求項１に記載の金属粒子をベースとした電気導電性触媒電極を製造するための方法。
【請求項３】
電着が前記ブロッキング化学種ＳＯ２の存在下で行なわれることを特徴とする、請求項２に記載の金属粒子をベースとした電気導電性触媒電極を製造するための方法。
【請求項４】
前記電着が、
−  Ｈ２ＰｔＣｌ６の酸性溶液、
−  硫酸、
−  Ｎａ２ＳＯ３の存在下で行なわれることを特徴とする、請求項３に記載の金属粒子をベースとした電気導電性触媒電極を製造するための方法。
【請求項５】
前記電着がＮＯ２−、ＮＯ２、ＮＯ３−などのニトロブロッキング化学種の存在下で行なわれることを特徴とする、請求項２に記載の金属粒子をベースとした電気導電性触媒電極を製造するための方法。
【請求項６】
前記電着がＨ２Ｓなどの硫黄化合物などのタイプのブロッキング化学種の存在下で行なわれることを特徴とする、請求項２に記載の金属粒子をベースとした電気導電性触媒電極を製造するための方法。
【請求項７】
前記ブロッキング化学種の清浄化が前記種の酸化によって行なわれることを特徴とする、請求項１〜６のいずれか一項に記載の金属粒子をベースとした電気導電性触媒電極を製造するための方法。
【請求項８】
前記酸化工程が、約０．７６ＶＥＲＨよりも大きい十分に高い電位を印加することによって行なわれることを特徴とする、請求項７に記載の金属粒子をベースとした導電性触媒電極を製造するための方法。
【請求項９】
前記酸化工程が、酸性溶液中のボルトアンペアメトリ掃引によって行なわれることを特徴とする、請求項８に記載の電気導電性触媒電極を製造するための方法。
【請求項１０】
前記酸化工程が熱処理によって行なわれることを特徴とする、請求項７に記載の金属粒子をベースとした導電性触媒電極を製造するための方法。
【請求項１１】
前記電着工程が多孔性電極上で行なわれることを特徴とする、請求項１〜１０のいずれか一項に記載の電気導電性触媒電極を製造するための方法。
【請求項１２】
前記多孔性電極の表面上への微孔性層の堆積を含むことも特徴とする、請求項１１に記載の電気導電性触媒電極を製造するための方法。
【請求項１３】
前記電着の前に前記電極上の親水性表面の製造を含むことを特徴とする、請求項１１または１２に記載の電気導電性触媒電極を製造するための方法。
【請求項１４】
前記表面が、カーボンブラックおよびアルコールをベースとしたインクを堆積することによって親水性にされることを特徴とする、請求項１３に記載の電気導電性触媒電極を製造するための方法。
【発明の詳細な説明】
【技術分野】
【０００１】
本発明の技術分野は、特に、燃料電池の電極の形成のためにまたはその有効電極表面が大きくなければならない電気化学反応の大部分（水の電気合成、電気分解、電気化学センサ、スーパーキャパシタ等）において使用される任意のタイプの電極のために使用される、金属粒子を電気化学的に堆積させるための方法の技術分野である。
【背景技術】
【０００２】
プロトン交換膜低温燃料電池（ＰＥＭＦＣ）の開発に限界を与えているものの１つは、酸素還元反応（ＯＲＲ）および水素酸化反応（ＨＯＲ）を触媒するために十分に活性である材料を使用する必要性にある。
【０００３】
現在、これらの２つの反応のために見出されている最良の触媒は、白金およびそれと遷移金属（Ｒｕ、Ｎｉ、Ｃｏ等）との合金の一部である。一般的な用途に適合している運転条件下で最適な性能を得るために、電極に比較的多量の貴金属（０．１〜０．３ｍｇ／ｃｍ２）を充填することが現在は必要である。
【０００４】
燃料電池において使用された貴金属のみのコストは現在、スタックのコストの５０％および燃料電池システムの全コストの２０％〜２５％であると推定される。
【０００５】
従って、電池の性能を一定に保ったまま同時に白金の量を低減することは、燃料電池のカソードのための触媒の研究開発の際に主要な課題である。この問題に際して、方法の１つは白金をその活性が最大になる領域にだけ置くことである。同時に関与する電気化学反応は試薬ガス、電子およびプロトンを要するので、これらの領域は少なくとも１つのイオン接触および１つの電気的接触を有する。触媒部位が十分に有効であるために、それはまた、試薬ガス（水素または酸素）に接触可能である必要がある。これらの２つの基準を満たす選択肢の１つは、電気めっきとしても公知の電気化学堆積物を使用することを含む。方法は、金属塩（イオンの形態の白金、例えば、
【化１】
2014516389.tif 000002
）を、堆積物のための基材として機能する電極上に堆積された金属粒子に還元するためにガルバノ信号または制御電位の信号を印加することを含む。
【０００６】
白金の堆積のための反応収支は以下のように記載される。
【化２】
2014516389.tif 000003
【０００７】
Ｖｉｌｉｍｂｉ  Ｎ．Ｒ．Ｋ．、Ａｎｄｅｒｓｏｎ  Ｅ．Ｂ．、およびＴａｙｌｏｒ  Ｅ．Ｊ．の米国特許第５０８４１４４号明細書、またはＥ．Ｊ．Ｔａｙｌｏｒ、Ｅ．Ｂ．Ａｎｄｅｒｓｏｎ、Ｎ．Ｒ．Ｋ．Ｖｉｌａｍｂｉ、Ｊｏｕｒｎａｌ  ｏｆ  ｔｈｅ  Ｅｌｅｃｔｒｏｃｈｅｍｉｃａｌ  Ｓｏｃｉｅｔｙ  １９９２、１３９Ｌ４５−Ｌ４６．に記載された研究によって立証されているように、当該技術は多年にわたり使用されているが、電気めっきによって作製されたこれらの電極の性能を改良する方法は研究され続けている。当該主題に関する主要な研究のなかでも、以下の論文：Ｓ．Ｍ．Ａｙｙａｄｕｒａｉ、Ｙ．Ｓ．Ｃｈｏｉ、Ｐ．Ｇａｎｅｓａｎ、Ｓ．Ｐ．Ｋｕｍａｒａｇｕｒｕ、Ｂ．Ｎ．Ｐｏｐｏｖ、Ｊｏｕｒｎａｌ  ｏｆ  ｔｈｅ  Ｅｌｅｃｔｒｏｃｈｅｍｉｃａｌ  Ｓｏｃｉｅｔｙ２００７、１５４  Ｂ１０６３−Ｂ１０７３、Ｈ．Ｋｉｍ、Ｂ．Ｎ．Ｐｏｐｏｖ、Ｅｌｅｃｔｒｏｃｈｅｍｉｃａｌ  ａｎｄ  Ｓｏｌｉｄ  Ｓｔａｔｅ  Ｌｅｔｔｅｒｓ  ２００４、７Ａ７１−Ａ７４を挙げることができ、そこにおいて０．３２ｍｇＰｔ／ｃｍ２が充填された電極は、大気圧下で８０℃においてＨ２−Ｏ２を使用して電池を作動させることによって７００ｍＶで９００ｍＡ／ｃｍ２の電流密度を達成することを可能にした。
【０００８】
しかしながら、多くの場合、これらの電極の粒子の大きさは、標準的な化学的方法によって作製された電極の粒子の大きさの最大でも１０倍の粗さであると思われる。この現象は触媒活性には非常に有害であり、その理由は、関与する反応が金属粒子の表面において生じる反応であり、一定の充填量において、これらの粒子の展開された表面は、粒子の直径が大きくなればなるほど比例して小さくなるからである。したがって、粒子が非常に粗くなる場合、粒子の最適な配置に伴なう効率の利得を失うリスクがある。
【０００９】
したがって、電気めっき技術の最適化の主な目的の１つは、粒子の大きさを化学的または物理的合成によって得られた直径と同等の直径、すなわち１０ｎｍ未満に低減するように操作することである。明らかに、先行技術は、その大きさが数ナノメートルのオーダーである粒子で電気めっきによって電極が作製されている研究を特色としているが、しかしながら、多くの場合、充填量は非常に低く、燃料電池のカソードとして使用可能でない（１５０〜２００μｇＰｔ／ｃｍ２程度の充填量が最適な機能のために必要である）。粒子の大きさを低減する別の方法は、金属イオンの拡散を抑制するために粘性剤を電解槽に添加することに存し、それは以下の論文に記載されているように粒子の大きさをかなり（５〜３０ｎｍだけ）低減する：  Ａｙｙａｄｕｒａｉ，Ｙ．Ｓ．Ｃｈｏｉ、Ｐ．Ｇａｎｅｓａｎ、Ｓ．Ｐ．Ｋｕｍａｒａｇｕｒｕ、Ｂ．Ｎ．Ｐｏｐｏｖ、Ｊｏｕｒｎａｌ  ｏｆ  ｔｈｅ  Ｅｌｅｃｔｒｏｃｈｅｍｉｃａｌ  Ｓｏｃｉｅｔｙ  ２００７、１５４  Ｂ１０６３−Ｂ１０７３またはＷ．Ｚｈｕ，Ｄ．Ｋｕ、Ｊ．Ｐ．Ｚｈｅｎｇ、Ｚ．ＬＩＡＮＧ、Ｂ．Ｗａｎｇ、Ｃ．Ｚｈａｎｇ、Ｓ．Ｗａｌｓｈ、Ｇ．Ａｕ、Ｅ．Ｊ．Ｐｌｉｃｈｔａ、Ｅｌｅｃｔｒｏｃｈｉｍｉｃａ  Ａｃｔａ  ２０１０、５５  ２５５５−２５６０。
【００１０】
この選択肢は非常に興味深い結果をもたらすが、これらの粘性剤（グリセロールまたはエチレングリコール）を電極から清浄化する問題を生じる。具体的には、電極の拡散層に高濃度でそれらが存在することは、電気めっきの間のＰｔイオンの拡散を阻止するだけでなく、活性部位に酸素が達するのも阻止し、したがって、電池の性能を実質的に低下させる一因となる。
【発明の概要】
【発明が解決しようとする課題】
【００１１】
上記の理由から、以上を背景として、本発明の一主題は金属粒子の大きさを制限するための新規な解決法である。それは、粒子の成長を制限すると共に電気めっきの間に発芽相（ｇｅｒｍｉｎａｔｉｏｎ  ｐｈａｓｅｓ）を助長させるために金属上に容易に且つ強く吸着される性質を有する化学種を使用することを含む。さらに、金属の表面上に吸着されたこの化学種を（例えば電気化学酸化によって）容易に脱着させることができなければならない。
【課題を解決するための手段】
【００１２】
より具体的には、本発明の一主題は、金属塩で電気めっきして金属粒子を電極の表面に形成する工程を含む、金属粒子をベースとした電気導電性触媒電極を製造するための方法方法において、
−  金属塩の電気めっきの工程が、前記金属粒子の表面上への高い吸収力を有し且つ前記金属塩の還元電位よりも高い酸化電位を有するブロッキング化学種の存在下で行なわれ、
・  その結果、ブロッキング化学種が、前記金属塩の還元反応の間そのブロッキング力を保存し、
・  前記電気導電性触媒電極を構成する形成された金属粒子の大きさを低減する工程と、
−  ブロッキング化学種の脱着の工程と
を含むことを特徴とする方法である。
【００１３】
強い吸収力は、Ｐｔの印加された張力Ｅに対してボルタモグラムｉのピークが存在しないこと、別の種による白金吸着部位のブロッキングを示すボルタモグラムのこれらのピークが存在しないことを特徴とする場合があり、一般に使用される用語「ボルタモグラム」は、用語「ボルトアンペログラム」に相当する。
【００１４】
ボルタメトリは、２つの特定電極の間の電位差の制御された変化の影響下で溶液中に存在している化合物の還元または酸化から生じた電流フローの測定に基づいた電気分析法であることが思い出される。それにより、多数の化合物を同定および定量的に測定することと、これらの化合物を含む化学反応を調べることとが可能になる。
【００１５】
本発明の一変形形態によると、金属は白金である。
【００１６】
本発明の一変形形態によると、電着はＳＯ２ブロッキング化学種の存在下で行なわれる。
【００１７】
本発明の一変形形態によると、電着は、
−  Ｈ２ＰｔＣｌ６酸性溶液、
−  硫酸、
−  Ｎａ２ＳＯ３の存在下で行なわれる。
【００１８】
本発明の一変形形態によると、電着はＮＯ２−、ＮＯ２、ＮＯ３−などのニトロブロッキング化学種の存在下で行なわれる。
【００１９】
本発明の一変形形態によると、電着はＨ２Ｓなどの硫黄化合物などのタイプのブロッキング化学種の存在下で行なわれる。
【００２０】
本発明の一変形形態によると、ブロッキング化学種の脱着は前記種の酸化によって行なわれる。
【００２１】
本発明の一変形形態によると、酸化工程は、堆積される金属の平衡電位に対して十分に高い、典型的に約０．７６ＶＥＲＨより大きい電位を印加することによって行なわれる。具体的には、平衡電位が、
【数１】
2014516389.tif 000004
である白金酸塩からＰｔが堆積されるこの場合、ブロッキング種の選択に関する条件は、その酸化電位が０．７６ＶＥＲＨより大きくなければならない。
【００２２】
本発明の一変形形態によると、酸化工程は酸性溶液中のボルトアンペアメトリ掃引（ｖｏｌｔａｍｐｅｒｏｍｅｔｒｉｃ  ｓｗｅｅｐ）によって行なわれる。
【００２３】
本発明の一変形形態によると、酸化工程は熱処理によって行なわれる。
【００２４】
本発明の一変形形態によると、電着工程は多孔性電極上で行なわれる。
【００２５】
本発明の一変形形態によると、本方法はまた、多孔性電極の表面上への微孔性層の堆積を含む。
【００２６】
本発明の一変形形態によると、本方法は、電着の前に電極上の親水性表面の製造を含む。
【００２７】
本発明の一変形形態によると、表面は、カーボンブラック、グリセロールおよびイソプロパノール中のＮａｆｉｏｎの懸濁液をベースとしたインクを堆積することによって親水性にされる。
【００２８】
したがって、本発明の方法によって、電極、特に燃料電池の電極の作製の間、粒子の大きさを低減することができる。当該方法は、電気めっきによって第１の種子を形成した後に金属上へのその良好な吸収性質で知られている化学種を使用する。これらの種子は、成長に対してはそれほど有利ではないが新しい金属粒子の形成を助長する部位になる。
【００２９】
したがって、本発明の方法は特に以下の利点を有する。
−  粒子の大きさ。基本的には成長抑制種の量および吸着力だけが粒子の大きさに影響を与えるはずであるので、これは理論においては金属の充填とは関わりがないため。
−特に簡単な酸化によってブロッキング種を容易に除去できること。これは、Ｐｔ上への水素の吸着および脱着を示すＰｔ電極の電気化学的特徴に関して固有領域に相当する表面の０．０５Ｖ〜０．３ＶＥＲＨの間の増加をモニタすることにより電極の表面がブロッキングガスを全く含有しないかどうかｉｎ  ｓｉｔｕ観察することによって行なわれる。Ｅに対してボルタモグラムｉにこれらのピークが存在しないことは、サイクルを繰り返した後で別の種による白金の吸着部位のブロッキングを示す。
−  燃料電池の文脈において、そして粘性液体の使用が触媒効果に強く影響を与える場合がある先行技術において行なわれているものとは逆に、ガス種を使用することによって酸素の還元のために同様に関与させられる部位に達することができること。
【００３０】
本発明は、非限定的な方法でおよび添付した図面によって与えられる、以下の説明を読むとより明確に理解され、その他の利点が明らかになる。
【図面の簡単な説明】
【００３１】
【図１】ブロッキング剤を用いないＨ２ＰｔＣｌ６の溶液のボルタメトリ曲線およびブロッキング剤（ＳＯ２）を用いる０．５ＭのＨ２ＳＯ４溶液中のＰｔのボルタモグラムを示す。
【図２ａ−ｄ】本発明の方法の実施例の様々な工程を示す。
【図３】印加されたパルス化信号に対して、時間の関数として測定された電圧の曲線を示す。
【図４】ＳＯ２の酸化が白金の電気化学応答に与える効果を示す。
【図５】電解槽中でブロッキング化学種ＳＯ２を用いずにおよび用いて得られたＰｔ粒子の大きさを示す。
【図６】ブロッキング化学種ＳＯ２を用いておよび用いずに電気めっきによって得られた電極のボルタメトリ曲線の比較を示す。
【発明を実施するための形態】
【００３２】
一般的には、本発明の方法は、堆積される種とブロッキング化学種との間の電位の選択を必要とする。堆積される金属は、ブロッキング化学種の酸化電位よりも低い還元電位を有さなければならない。ＳＯ２と比較して、他のガスが白金の場合のこの役割を果たすことができる場合がある。
【００３３】
これらの中でも、Ｊｅａｎ  Ｓｔ−Ｐｉｅｒｒｅ、Ｎｅｎｇｙｏｕ  Ｊｉａ、Ｒｅｚａ  Ｒａｈｍａｎｉによる論文、Ｊｏｕｒｎａｌ  ｏｆ  Ｔｈｅ  Ｅｌｅｃｔｒｏｃｈｅｍｉｃａｌ  Ｓｏｃｉｅｔｙ，２００８、１５５、４、Ｂ３１５−Ｂ３２に記載されているように、ＮＯ２−、ＮＯ２、ＮＯ３−などのニトロ種が特に挙げられてもよく、それらは０．９ＶＥＲＨを超える電位において酸化される。
【００３４】
同様に、Ｒ．Ｍｏｈｔａｄｉ、Ｗ．−ｋ．Ｌｅｅ、Ｓ．Ｃｏｗａｎ、Ｊ．Ｗ．Ｖａｎ  Ｚｅｅ、Ｍａｈｅｓｈ  Ｍｕｒｔｈｙによる論文、Ｅｌｅｃｔｒｏｃｈｅｍｉｃａｌ  ａｎｄ  Ｓｏｌｉｄ−Ｓｔａｔｅ  Ｌｅｔｔｅｒｓ、２００３、６、１２、Ａ２７２−Ａ２７４に記載されているようにその酸化電位が０．８ＶＥＲＨより大きい硫化水素（Ｈ２Ｓ）などの硫黄化合物もまた、電気めっきを行なう間の白金粒子の分散体の別の選択肢となる場合がある。
【００３５】
Ｙａｎｎｉｃｋ  Ｇａｒｓａｎｙらによる論文“Ｉｍｐａｃｔ  ｏｆ  Ｓｕｌｆｕｒ  Ｄｉｏｘｉｄｅ  ｏｎ  ｔｈｅ  Ｐｅｒｆｏｒｍａｎｃｅ  ｏｆ  ｔｈｅ  ＰＥＭＦＣ  Ｃａｔｈｏｄｅｓ”ＥＣＳ  Ｔｒａｎｓａｃｔｉｏｎｓ、３（１）６８５−６９４（２００６）ＤＯＩ：１０．１１４９／１．２３５６１８９］またはＪｅｒｅｍｙ  Ｊ．  Ｐｉｅｔｒｏｎらによる論文“Ｉｍｐａｃｔ  ｏｆ  Ｓｕｌｆｕｒ  Ｄｉｏｘｉｄｅ  ｏｎ  ｔｈｅ  ｐｅｒｆｏｒｍａｎｃｅ  ｏｆ  ＰＥＭＦＣ  ｃａｔｈｏｄｅ”ＥＣＳ  Ｔｒａｎｓａｃｔｉｏｎｓ、１（８）１０３−１０９（２００６）；ＤＯＩ：１０．１１４９／１．２２１４５４７またはＪ．Ｆｕらによる論文／Ｊｏｕｒｎａｌ  ｏｆ  Ｐｏｗｅｒ  Ｓｏｕｒｃｅｓ  １８７（２００９）３２−３８に記載されているように、二酸化硫黄（ＳＯ２）は、１に近い白金吸着部位の回復度を有し、白金上に室温において不可逆的に吸着されることが知られていることを本出願人は明記する。
【００３６】
同様に、硫化水素（Ｈ２Ｓ）もまた、白金の表面上に不可逆的に吸着され、したがってその表面において反応機構をブロックする化合物であることが知られている。したがって、Ｒ．Ｍｏｈｔａｄｉらによる論文／Ａｐｐｌｉｅｄ  Ｃａｔａｌｙｓｉｓ  Ｂ：  Ｅｎｖｉｒｏｎｍｅｎｔａｌ  ５６（２００５）３７−４２］に記載されているように５０℃において測定された白金のＨ２Ｓ吸着反応速度定数（ｋＰＨ２Ｓ）は、０．００２５ｍｉｎ−１程度であり、活性化エネルギーは２８ｋＪ．モル−１程度である。吸着されたＨ２Ｓは５０℃において０．９８Ｖ超で酸化される。
【００３７】
Ｊｅａｎ  Ｓａｉｔ−Ｐｉｅｒｒｅらによる論文“ＰＥＭＦＣ  Ｃｏｎｔａｍｉｎａｔｉｏｎ  Ｍｏｄｅｌ：  Ｃｏｍｐｅｔｉｔｉｖｅ  Ａｄｓｏｒｐｔｉｏｎ  Ｄｅｍｏｎｓｔｒａｔｅｄ  ｗｉｔｈ  ＮＯ２”Ｊｏｕｒｎａｌ  ｏｆ  Ｔｈｅ  Ｅｌｅｃｔｒｏｃｈｅｍｉｃａｌ  Ｓｏｃｉｅｔｙ、１５５  ４  Ｂ３１５−Ｂ３２０（２００８）に記載されているように酸化窒素ＮＯ２−、ＮＯ２およびＮＯ３−もまた場合によっては興味深く、高い電位において酸化されることが知られている。
【００３８】
Ｊ．Ｍ．Ｍｏｏｒｅら“Ｔｈｅ  ｅｆｆｅｃｔｓ  ｏｆ  ｂａｔｔｌｅｆｉｅｌｄ  ｃｏｎｔａｍｉｎａｎｔｓ  ｏｎ  ＰＥＭＦＣ  ｐｅｒｆｏｒｍａｎｃｅ”Ｊｏｕｒｎａｌ  ｏｆ  Ｐｏｗｅｒ  Ｓｏｕｒｃｅｓ  ８５  ２０００  ２５４−２６０に記載された、燃料電池の主な汚染物質に関するＪ．Ｍ．Ｍｏｏｒｅらによる研究は使用されてもよい汚染物質化合物の考え方を提起する。
−  ＣＯは、空気中で２０ｐｐｍで白金吸着部位のほとんど完全なブロッキング（９６％）を可能にする。
−  酸化窒素については、たった４００ｐｐｂで全ての吸着部位の固定化が得られる。
−  二酸化硫黄については、同じ結果を得るために５００ｐｐｂが必要である。
−  プロパンもまた重要であり得、９０ｐｐｍで当該部位を全てブロッキングする。
【００３９】
【表１】
2014516389.tif 000005
【００４０】
選択されたブロッキング化学種に応じて、ブロッキング部位と成長部位とが異なっていてもよく、それは異なった形状の粒子をもたらす場合がある。したがって、ブロッキング化学種の関数として所望の触媒の適用のために分布を改良することおよび金属粒子の大きさを制御することが可能になる。
【００４１】
ＣＯが白金に対して十分でない場合、０．７ＶＥＲＨ未満の還元電位を有する、とりわけ銅、ニッケルまたはスズなどの他の金属が有利であると判明する場合があることにさらに留意すべきである。
【実施例】
【００４２】
本発明の方法の実施の実施例
電気化学的堆積が商用拡散層（Ｓｉｇｒａｃｅｔ（商標）製のＳＧＬ“Ｇａｓ  Ｄｉｆｆｕｓｉｏｎ  Ｌａｙｅｒ”ＧＤＬ）などの多孔性炭素支持体上の電気めっきセル内で行われる。電気めっきセルは、その上に堆積が行われる作用電極から１ｃｍ離れたタンタルフォーム対向電極を含む。
【００４３】
Ａｇ／ＡｇＣｌ電極が参照電極として使用される。電解槽は、０．５Ｍの硫酸中に希釈された２０ｍＭの白金酸Ｈ２ＰｔＣｌ６溶液から構成される。以下の反応によって飽和ＳＯ２溶液を得るために３．７５ｇのＮａ２ＳＯ３が電解槽に添加される。
【化３】
2014516389.tif 000006
【００４４】
当該方法の新規性は、抑制性ブロッキング化学種の選択にある。具体的には、金属粒子を効率的に清浄化できるように容易に被酸化性であることに加えて、このガスの酸化電位は、
【化４】
2014516389.tif 000007
イオンのＰｔへの還元電位より絶対に大きくなければならない。この条件が満たされない場合、抑制性ガスは白金イオンの還元が始まる前に酸化され、その場合、ガスのブロッキング効果が生じないことがあり得る。
【００４５】
図１は、この方法において二酸化硫黄の選択の妥当性を示す。具体的には、曲線Ｃ１ａによって示されるように、以下の反応の存在下でＳＯ２の
【化５】
2014516389.tif 000008
への酸化電位が１ＶＥＲＨ（略語ＥＲＨは参照電極を意味する）において生じ、それはＰｔイオンの還元電位よりもかなり高い（曲線Ｃ１ａ）ことが明らかに見られる。
【化６】
2014516389.tif 000009
【００４６】
曲線Ｃ１ｂは、種ＳＯ２の存在しない場合のＨ２ＰｔＣｌ６の２０ｍＭ溶液のボルタメトリによる測定の変化を示す。
【００４７】
従って、ＳＯ２の汚染物質効果は白金イオンの還元の間も影響されない。
【００４８】
例として、本発明の方法の実施例の様々な工程が図２ａ、２ｂ、２ｃおよび２ｄに概略的に示される。
【００４９】
多孔性炭素拡散層Ｃ１であり得る電極から出発して、微孔性層Ｃ２が堆積され、その多孔度は、想定された用途、この実施例においては燃料電池の層に適合される。この微孔性層は典型的に、バインダーと炭素粉末とを含んでもよいが、疎水性であるという欠点を有する。次に、図２ａに示されるようにインクタイプの層Ｃ３を堆積させて、表面処理を実施して前記層を親水性にする。
【００５０】
最後に、２５ｃｍ２の商用拡散層ＳＧＬであってもよい第１の拡散層Ｃ１を処理して表面を親水性にする。図２ｂに示されるように、この処理は噴霧であり、インクＣ３の様々な成分の質量比は以下の通りである：カーボンブラック（ＣＢ）、Ｎａｆｉｏｎ、イソプロパノールおよびグリセロール、それぞれについて１／０．５／４５／１。次に、この堆積物を３０分間８０℃において溶剤を全て蒸発させるために炉内に置く。
【００５１】
次に、図２ｃに示されるようにＰｔが電気化学的に堆積され、Ｐｔ粒子の層Ｃ’３を形成する。
【００５２】
図３に示されるようにパルス化信号で電流を制御することによって、前述の電解槽内で堆積が行われる。
【００５３】
信号は、パラメータが以下の通りである「パルス化」電流を印加することを含む。
ｊｐｃは、パルスの間に印加された電流：１００ｍＡ／ｃｍ２である。
θｏｎはパルス時間であり、１０ｍｓに等しい。
θｏｆｆは２つのパルスの間の時間：１８０ｍｓである。
ｎｐｅａｋｓはパルス数であり、この実施例においてそれは２４である。
【００５４】
ピーク数が達せられると、信号は停止され、システムを平衡状態に戻す。この緩和時間の間、
【化７】
2014516389.tif 000010
濃度は電極の領域において０でない値に戻る。θＤＴと記載されたこの緩和時間は４５秒である。
【００５５】
ｎｌｏｏｓと記載されたこれらの信号の繰り返し（パルス化信号＋緩和時間）は１０である。
【００５６】
図３ａは、パルス化信号とその後の緩和時間の図である。このガルバノ信号に対する電圧応答が図３ｂに示され、そこにおいて電圧のそれぞれの降下が信号（パルス化電流）に相当し、電圧のそれぞれのジャンプが、パルス化信号が停止される時間（緩和時間）に相当する。
【００５７】
様々なパラメータの値がパラメトリック分析の後におよび同じくファラデーの法則の関数として決められる。
【数２】
2014516389.tif 000011
【００５８】
粒子の大きさを低減するために、２つの堆積の間に１ｍｌの親水性インクを噴霧することによって、堆積信号を２回印加してもよい。
【００５９】
したがって、これは０．４８Ｃ／ｃｍ２の充填量を使用することになり、それは０．２４ｍｇＰｔ／ｃｍ２の白金の理論充填量になる。
【００６０】
Ｐｔ堆積物が拡散層の表面に形成される時にＳＯ２による電解質の飽和を仮定すると、白金上のその吸着力で知られている二酸化硫黄が、このように形成された金属粒子に付着し、層Ｃ３’の形成をもたらす。Ｐｔの成長はＳＯ２で完全に覆われた白金種子の表面において阻止されるので、これは白金粒子の分布を大きくする。
【００６１】
酸素還元の触媒作用のために好ましくないＳＯ２のこの抑制性は、電気めっきによって調製された金属粒子のより良い分布のための利点になる。
【００６２】
堆積が終了すると、可能な限り大きい触媒表面を得るために、且つ図２ｄに示されるように改良された層Ｃ３’’を形成するために利用可能なＰｔの全表面を回復させるためにＳＯ２が酸化される必要がある。
【００６３】
ＳＯ２の酸化は、窒素などの不活性ガスで飽和された０．５Ｍの硫酸溶液中で−５０ｍＶＥＲＨ〜１４００ｍＶＥＲＨの間で２０ｍＶ／ｓにおいて簡単なボルトアンペアメトリ掃引によって行なわれる。数サイクル後、Ｅに対して信号ｉは安定し、Ｐｔの電気化学的特徴が明らかに観察可能である。次に、二酸化硫黄は図４に示されるように０．５ＭのＨ２ＳＯ４溶液中で完全に硫酸塩に酸化されると考えられる。拡散層の表面においてのＰｔ粒子の存在は、活性層中に存在している微量のグリセロールを除去するために次いで熱処理を受ける必要がある電極を得ることを可能にする。曲線Ｃ４ａは第１のサイクルに関し、図Ｃ４ｂは予備吸着されたＳＯ２を完全に除去するための最終サイクルに関し、したがって、Ｐｔ上への水素の吸着および脱着を示すＰｔ電極の電気化学的特徴に関して固有領域に相当する表面Ｈｕｐｄの０．０５Ｖ〜０．３ＶＥＲＨの間の増加をモニタすることができることを示す。Ｅに対してボルタモグラムｉのこれらのピークが存在しないことは、サイクルを繰り返した後で別の種による白金の吸着部位のブロッキングを示す。図５に示されるように、ブロッキング化学種ＳＯ２が存在するおよび存在しない堆積方法を比較することによって、粒子の平均の大きさの１／８への低下が観察される。従って、等価電荷において（電荷はファラデーの法則から推定され、同じクーロン電荷の同じ条件下で、同じＰｔ充填量が得られると考えられる）、しかしより小さな粒子の大きさによって、図６において観察できるように、活性表面（グレーの領域）はより大きくなる。曲線Ｃ６ａは、ブロッキング種を使用して行なわれた堆積に関し、曲線Ｃ６ｂは、ブロッキング種を使用せずに行なわれた堆積に関する。面積ＡＣ６ａおよびＡＣ６ｂは所与のＸ軸に対してこのように形成された金属粒子の大きさを表わし、面積が大きくなればなるほど、粒子の大きさが小さくなる。
【図１】
2014516389.tif 000012
【図２ａ】
2014516389.tif 000013
【図２ｂ】
2014516389.tif 000014
【図２ｃ】
2014516389.tif 000015
【図２ｄ】
2014516389.tif 000016
【図３】
2014516389.tif 000017
【図４】
2014516389.tif 000018
【図５】
2014516389.tif 000019
【図６】
2014516389.tif 000020
【手続補正書】
【提出日】平成25年12月13日(2013.12.13)
【手続補正１】
【補正対象書類名】図面
【補正対象項目名】全図
【補正方法】変更
【補正の内容】
【図１】
2014516389.tif 000021
【図２】
2014516389.tif 000022
【図３】
2014516389.tif 000023
【図４】
2014516389.tif 000024
【図５】
2014516389.tif 000025
【図６】
2014516389.tif 000026
【国際調査報告】
2014516389.tif 000027
2014516389.tif 000028
2014516389.tif 000029
2014516389.tif 000030
2014516389.tif 000031
2014516389.tif 000032
2014516389.tif 000033
2014516389.tif 000034
2014516389.tif 000035
2014516389.tif 000036